СПОСОБ ПОЛУЧЕНИЯ АЛЮМОМАГНЕЗИАЛЬНЫХ ШПИНЕЛЕЙ

1. Способ получения алюмомагнезиальной шпинели, включающий следующие стадии:
i) приготовление суспензии магния, содержащей соединение магния;
ii) приготовление суспензии алюминия, содержащей соединение алюминия;
iii) подачу суспензии магния и суспензии алюминия независимо друг от друга в форсунку распылительной сушилки с образованием смешанной суспензии магния-алюминия;
iv) подачу смешанной суспензии магния-алюминия из форсунки распылительной сушилки в распылительную сушилку с образованием смешанного соединения магния и алюминия; и
v) прокаливание смешанного соединения магния и алюминия с получением алюмомагнезиальной шпинели.
2. Способ по п.1, в котором суспензию магния и суспензию алюминия подают в распылительную сушилку с помощью форсунки распылительной сушилки, содержащей по меньшей мере два входа, что позволяет подавать суспензию магния и суспензию алюминия независимо друг от друга в форсунку распылительной сушилки, где они объединяются и подаются в распылительную сушилку в виде смешанной суспензии магния-алюминия.
3. Способ по п.1, в котором используют насосную систему для подачи суспензий магния и алюминия независимо друг от друга в форсунку распылительной сушилки.
4. Способ по п.1, в котором соединение алюминия содержит оксигидроксид алюминия, оксид алюминия, гидроксид алюминия или их смеси.
5. Способ по п.4, в котором соединение алюминия представляет собой бемит ультравысокой чистоты.
6. Способ по п.1, в котором соединение алюминия измельчают перед приготовлением суспензии на стадии ii).
7. Способ по п.1, в котором к суспензии глинозема на стадии ii) добавляют кислый раствор так, что суспензия глинозема имеет рН от 3 до 5.
8. Способ по п.1, в котором соединение магния включает оксиды и соли магния.
9. Способ по п.8, в котором соединение магния представляет собой оксид магния или гидроксид магния.
10. Способ по п.1, в котором суспензия магния на стадии i) имеет рН примерно 8-9.
11. Способ по п.1, в котором добавляют основание к суспензии глинозема на стадии ii) и к суспензии магния на стадии i) спустя примерно 30 минут от формирования соответствующих суспензий для повышения рН соответствующих суспензий до рН 8-10.
12. Способ по п.1, в котором суспензию магния диспергируют в течение периода времени от 20 до 50 мин.
13. Способ по п.1, в котором суспензию магния диспергируют в течение периода времени от 25 до 35 мин.
14. Способ по п.1, в котором при распылительной сушке на стадии iv) достигают массовых нагрузок смешанных суспензий более чем 10%, при этом все еще получая высокие степени превращения.
15. Способ по п.14, в котором степень превращения в шпинель равна или больше 95%.
16. Способ по п.3, в котором скорости закачки суспензии магния и суспензии глинозема можно регулировать.